СПОСОБ ОПРЕДЕЛЕНИЯ РЕЛАКСАЦИОННЫХ СВОЙСТВ НИТОЧНЫХ ШВОВ И РАЗДВИГАЕМОСТИ НИТЕЙ ТКАНИ В ШВАХ
METHOD OF DETERMINING RELAXATION PROPERTIES OF FILIFORM SUTURES AND SEPARATION OF TISSUE THREADS IN SUTURES

Изобретение относится к технике испытаний и измерений, а именно к способам определения раздвигаемости нитей ткани в швах и изменения линейных размеров при действии нагрузки в 7 даН, которая соответствует границе градации тканей на легкораздвигающиеся и среднераздвигающиеся.
Известен способ по ГОСТ 28073-89 определения раздвигаемости нитей ткани в швах [1]. Способ характеризуется тем, что раздвигаемость нитей ткани в швах определяется на разрывной машине с постоянной скоростью деформирования или с постоянной скоростью возрастания нагрузки. Для проведения испытаний вырезают две пробы длиной 380 мм и шириной 90 и 130 мм. Пробы стачивают по длинным сторонам, выбирая ширину шва, номер швейных ниток и игл в соответствии с ОСТ 17-835-80 [2]. Затем вырезают промежутки на пробах шириной 20 мм, не доходя 10 мм до шва. В верхний зажим заправляют короткий конец пробы, длинный конец - в нижний зажим, располагая шов на равном расстоянии от зажимов разрывной машины. Характеристикой устойчивости ткани к раздвигаемости нитей в шве принято усилие, вызывающее сдвиг нитей в шве на 4 мм (по 2 мм с двух сторон от линии стачивания). Способ не учитывает изменений линейных размеров при растяжении ткани, которое сопутствует раздвигаемости нитей ткани в швах, нагружение образца не соответствует реальным условиям эксплуатации одежды, где растяжение швов происходит при совершении человеком резких движений. Кроме того, способ не дает представление о релаксационных свойствах ниточных швов и кинетике раздвигаемости нитей ткани в швах.
Наиболее близким к заявленному способу является выбранный в качестве прототипа способ оценки анизотропии раздвигаемости нитей в швах [3].
Существующий способ предусматривает определение анизотропии раздвигаемости нитей ткани в швах на образце, представляющем собой «ромашку», образующуюся путем настрачивания 8 «лепестков» в виде полосок 50×100 мм, выкроенных под различными углами к нитям основы, на круглый образец диаметром 150 мм с разметкой в различных направлениях. Образец в выбранном направлении подвергают растяжению на цилиндрической поверхности действием нагрузки величиной 9 даН в течение 30 минут. После чего фиксируют величину смещения нитей ткани от шва, а также изменение линейных размеров образца. Недостатком прототипа является отсутствие определения релаксационных свойств ниточных швов и кинетики раздвигаемости нитей ткани в швах.
Техническим результатом изобретения является возможность одновременного определения характеристик двухсвойств на одном образце в условиях испытаний приближенных к реальным условиям эксплуатации швейных изделий и расширение информативности получаемых характеристик за счет сведений о кинетике раздвигаемости нитей ткани в швах и релаксационных свойств ниточных швов.
Способ осуществляется следующим образом. Две полоски ткани выкраивают как в ортогональных направлениях, так и в разных вариантах, характерных для направлений швов в одежде (например, 0°, 5°, 10°, 15°, 30°, 45°, 60°, 75°, 90°, …360°). Полоски ткани 160×50 мм (1) короткими сторонами соединяют стачным швом вразутюжку, выбирая ширину шва, номер швейных ниток и игл в соответствии с ОСТ 17-835-80, на образцах намечают контрольные линии на расстоянии 50 и 100 мм в обе стороны от линии шва (фиг. 1).
общ
у
э
в.э
ост
Образец размещают на цилиндрической перекладине, располагая шов сверху по центру, фиксируют нижние концы зажимом и подвергают растяжению перпендикулярно шву действием нагрузки величиной 7даН, которая соответствует границе градации тканей на легкораздвигающиеся и среднераздвигающиеся [4…с. 218, 5…с. 171]. Измеряют величину сдвига нитей ткани в шве сразу после подвешивания груза и с интервалом 10 минут в течение 60 минут. После 60 минут действия растягивающей нагрузки измеряют линейные размеры образца с обеих сторон между контрольными линиями (определяют полную деформацию, ε), затем образец снимают с цилиндрической перекладины и размещают на горизонтальной поверхности, измеряют линейные размеры образца (определяют упругую деформацию, ε). Образцу дают отдых в течение 120 минут, измеряя величину сдвига нитей ткани в швах каждые 10 минут. После отдыха снова измеряют линейные размеры образца (определяют эластическую деформацию, ε). Затем образец переводятся в высокоэластическое состояние под действием пластификатора, путем погружения в воду на 15 минут, после отжима и высушивания измеряют линейные размеры образца (определяют вынужденную эластическую деформацию, ε и остаточную деформацию, ε) и величину смещения нитей ткани в шве.
О раздвигаемости нитей ткани в швах судят по величине смещения нитей в шве, сравнивая ее с величиной 4 мм (по 2 мм в обе стороны от линии стачивания) [1].
О релаксационных свойствах ниточных швов судят по общей деформации образца и ее составным частям. Значения компонент деформации определяются следующим образом:
общ
к
0
0
ε=(L-L)⋅100/L;
к
1
0
εу=(L-L)⋅100/L;
э
1
2
0
ε=(L-L)⋅100/L;
в.э
2
3
0
ε=(L-L)⋅100/L;
ост
3
0
0
ε=(L-L)⋅100/L,
0
где L - начальная длина образца между контрольными линиями, мм;
к
L - длина образца после действия нагрузки в течение 60 мин, мм;
1
L - длина образца сразу после снятия нагрузки, мм;
2
L - длина образца после отдыха в течение 120 мин, мм;
3
L - длина образца после пластификации и сушки, мм.
Преимуществами предлагаемого способа является возможность одновременного определения раздвигаемости нитей ткани в швах и релаксационных свойств ниточных швовна одном образце, снижение материалоемкости испытаний, а также изучение кинетики процесса раздвигаемости нитей ткани в швах в условиях испытаний, приближенных к реальным условиям эксплуатации швейных изделий (см. фиг. 2).
В качестве примера (табл.) приведены результаты исследований раздвигаемости нитей в швах и изменений линейных размеров льняных и льнохлопковых тканей.
Полученная информация о характере раздвигаемости нитей в швах позволит научно обосновать рекомендации по повышению качества ниточных соединений в одежде от направления швов и выбрать рациональное конструктивное решение. Учет взаимосвязи между раздвигаемостью нитей ткани в швах и остаточной деформацией ткани позволит обоснованно выбирать величины припусков в одежде.
Список использованных источников:
1. ГОСТ 28073-89. Изделия швейные. Методы определения разрывной нагрузки удлинения ниточных швов, раздвигаемости нитей ткани в швах. - М.: Изд-во стандартов, 1989. - 12 с.
2. ОСТ 17-790-85. Материалы текстильные. Методы изменения линейных размеров после влажно-тепловой обработки. - Взамен ОСТ 17-790-78; введ. 01.01.86. - М.: ЦНИИТЭИ, 1985. - 9 с.
3. Пат. 2310846 С2 Российская Федерация, МПК G01N 33/36. Способ оценки анизотропии раздвигаемости нитей в швах / Смирнова Н.А., Хохлова Е.Е., Колмогорова Т.А.; заявитель и патентообладатель Костромской гос. технол. ун-т. - №2005141644/12; заяв. 29.12.2005; опубл. 20.11.2007, Бюл. №32. - 5 с.: ил.
4. Бузов Б.А. Материаловедение в производстве изделий легкой промышленности (швейное производство): Учебник для студ. высш. учеб. заведений / Б.А. Бузов, Н.Д. Алыменкова; под ред. Б.А. Бузова. - 3-е изд., испр. - М.: Издательский центр «Академия», 2008. - 448 с.
5. Бузов Б.А. Практикум по материаловедению швейного производства / Б.А. Бузов, Н.Д. Алыменкова, Д.Г. Петропавловский. - М.: Издательский центр «Академия», 2003. - 416 с.